(57)【要約】  電解コンデンサは、表面に誘電体層が形成された陽極体と、誘電体層と接触しているとともに導電性高分子を含む固体電解質層と、室温で液状のイオン伝導体と、を備える。イオン伝導体は、溶媒と、酸成分と、塩基成分と、を含み、イオン伝導体中の溶媒の含有量は、１０質量％超６０質量％以下であり、イオン伝導体中の酸成分と塩基成分との合計含有量は、４０質量％以上９０質量％未満である。イオン伝導体の融点は、−１０℃以下である。これにより低温特性に優れた電解コンデンサを提供できる。
2019131478.tif 000002
【特許請求の範囲】
【請求項１】
表面に誘電体層が形成された陽極体と、前記誘電体層と接触しているとともに導電性高分子を含む固体電解質層と、室温で液状のイオン伝導体と、を備え、
前記イオン伝導体は、溶媒と、酸成分と、塩基成分と、を含み、
前記イオン伝導体中の前記溶媒の含有量は、１０質量％超６０質量％以下であり、
前記イオン伝導体中の前記酸成分と前記塩基成分との合計含有量は、４０質量％以上９０質量％未満であり、
前記イオン伝導体の融点は、−１０℃以下である、電解コンデンサ。
【請求項２】
前記酸成分は、カルボン酸を含み、
前記塩基成分は、アミジン化合物を含む、請求項１に記載の電解コンデンサ。
【請求項３】
前記イオン伝導体は、モル比で、前記塩基成分よりも多くの前記酸成分を含み、
前記イオン伝導体のｐＨが、４．５以下である、請求項１または２に記載の電解コンデンサ。
【請求項４】
前記イオン伝導体中の前記塩基成分の含有量は、１０質量％以上であり、
前記イオン伝導体中の前記酸成分の含有量は、３０質量％以上である、請求項１〜３のいずれか１項に記載の電解コンデンサ。
【請求項５】
前記酸成分は、スルホン酸を含み、
前記塩基成分は、第１級アミン、第２級アミン、第３級アミンおよびアミジン化合物よりなる群から選択される少なくとも１種を含む、請求項１に記載の電解コンデンサ。
【請求項６】
前記イオン伝導体は、モル比で、前記塩基成分と同じ、あるいは、前記塩基成分よりも多くの前記酸成分を含み、
前記イオン伝導体のｐＨが、７．０未満である、請求項５に記載の電解コンデンサ。
【請求項７】
前記溶媒の融点は、−１０℃以下である、請求項１〜６のいずれか１項に記載の電解コンデンサ。
【請求項８】
前記溶媒は、アルキレングリコールを含む、請求項７に記載の電解コンデンサ。
【請求項９】
前記アルキレングリコールは、プロピレングリコールおよびブチレングリコールの少なくとも一方を含む、請求項８に記載の電解コンデンサ。
【請求項１０】
前記溶媒は、ポリアルキレングリコールを含む、請求項７に記載の電解コンデンサ。
【請求項１１】
前記ポリアルキレングリコールは、エチレングリコールおよびプロピレングリコールの共重合体を含む、請求項１０に記載の電解コンデンサ。
【請求項１２】
前記イオン伝導体は、水を１質量％超１０質量％未満含む、請求項１〜１１のいずれか１項に記載の電解コンデンサ。
【発明の詳細な説明】
【技術分野】
【０００１】
本発明は、導電性高分子を含む固体電解質層を備える電解コンデンサに関する。
【背景技術】
【０００２】
小型かつ大容量で等価直列抵抗（ＥＳＲ）の低いコンデンサとして、誘電体層を形成した陽極体と、誘電体層の少なくとも一部を覆うように形成された固体電解質層とを具備する、電解コンデンサが有望視されている。
特許文献１では、上記の電解コンデンサの耐電圧性を高めるために、電解質として有機酸オニウム塩を用いることが開示されている。
【先行技術文献】
【特許文献】
【０００３】
【特許文献１】特開２００３−２２９３８号公報
【発明の概要】
【発明が解決しようとする課題】
【０００４】
特許文献１では、有機酸オニウム塩を溶媒を含めた電解液として用いる場合、溶媒量を電解液の１０質量％以下の少量とすることが提案されている。
しかし、特許文献１に記載の電解液は、溶媒量が少ないため、低温環境下において電解液が凝固し、それにより電解コンデンサの低温特性が低下することがある。
【課題を解決するための手段】
【０００５】
上記に鑑み、本発明の一局面は、表面に誘電体層が形成された陽極体と、前記誘電体層と接触しているとともに導電性高分子を含む固体電解質層と、室温で液状のイオン伝導体と、を備え、前記イオン伝導体は、溶媒と、酸成分と、塩基成分と、を含み、前記イオン伝導体中の前記溶媒の含有量は、１０質量％超６０質量％以下であり、前記イオン伝導体中の前記酸成分と前記塩基成分との合計含有量は、４０質量％以上９０質量％未満であり、前記イオン伝導体の融点は、−１０℃以下である、電解コンデンサに関する。
【発明の効果】
【０００６】
本発明によれば、低温特性に優れた電解コンデンサを提供することができる。
【図面の簡単な説明】
【０００７】
【図１】本発明の一実施形態に係る電解コンデンサの断面模式図である。
【図２】同実施形態に係るコンデンサ素子の構成を説明するための概略図である。
【発明を実施するための形態】
【０００８】
本発明に係る電解コンデンサは、表面に誘電体層が形成された陽極体と、誘電体層と接触しているとともに導電性高分子を含む固体電解質層と、室温で液状のイオン伝導体と、を備える。イオン伝導体は、溶媒と、酸成分と、塩基成分と、を含む。イオン伝導体中の溶媒の含有量は、１０質量％超６０質量％以下であり、イオン伝導体中の酸成分と塩基成分との合計含有量は、４０質量％以上９０質量％未満である。イオン伝導体の融点は、−１０℃以下である。
【０００９】
イオン伝導体中の溶媒の含有量が１０質量％超（イオン伝導体中の酸成分と塩基成分との合計含有量が９０質量％未満）であり、イオン伝導体の融点が−１０℃以下である場合、低温環境下でのイオン伝導体の凝固が抑制され、電解コンデンサの低温特性が高められ
る。例えば、低温環境下でのイオン伝導体の凝固による容量の低下や誘電体層の修復性低下が抑制される。また、低温環境下（例えば−５５℃）における容量出現率が高められる。イオン伝導体の融点は、好ましくは−４０℃以下であり、より好ましくは−５５℃以下である。
電解コンデンサがイオン伝導体を備えることにより、誘電体層の修復性が改善され、耐電圧性が向上する。
【００１０】
イオン伝導体中の酸成分と塩基成分との合計含有量が４０質量％以上（イオン伝導体中の溶媒の含有量が６０質量％以下）である場合、解離するアニオン（酸成分に由来するアニオン）の数が増加するため、誘電体層の修復性の向上効果が十分に得られる。
【００１１】
低温特性の向上の観点から、イオン伝導体中の溶媒の含有量は、好ましくは１１質量％以上６０質量％以下であり、より好ましくは２０質量％以上６０質量％以下であり、更に好ましくは４０質量％以上６０質量％以下である。また、イオン伝導体中の酸成分と塩基成分との合計含有量は、好ましくは４０質量％以上８９質量％以下であり、より好ましくは４０質量％以上８０質量％以下であり、更に好ましくは４０質量％以上６０質量％以下である。
【００１２】
（酸成分および塩基成分）
酸成分は、カルボン酸を含み、塩基成分は、アミジン化合物を含むことが好ましい。また、酸成分は、スルホン酸を含み、塩基成分は、アミン化合物（第１級アミン、第２級アミン、第３級アミン）およびアミジン化合物よりなる群から選択される少なくとも１種を含むことが好ましい。
【００１３】
上記の酸成分および塩基成分を含む塩は、中和塩の状態において室温（２４℃）下で液体として存在し得るものであり、イオン伝導体中に高濃度で含まれる場合でも低温環境下でも析出しにくい。よって、イオン伝導体の凝固が更に抑制され、電解コンデンサの低温特性が更に向上する。
【００１４】
溶媒が封止部材を透過して電解コンデンサ外部へ蒸散することにより減少しても、上記の酸成分および塩基成分を含む塩が液体として存在し得るため、固体電解質はイオン伝導体で十分に覆われる。よって、溶媒の減少に伴い固体電解質層（導電性高分子）が水分や酸素と接触することによる固体電解質層の劣化、およびそれによる電解コンデンサの寿命低下が、抑制される。電解コンデンサ外部からの熱の付与、もしくは、リプル電流による発熱に伴い溶媒が減少する場合でも、上記の酸成分および塩基成分の存在により固体電解質層の劣化が抑制される。よって、耐熱性やリプル電流に対する耐性も高められる。
【００１５】
酸成分がカルボン酸を含み、塩基成分がアミジン化合物を含む場合などにおいて、イオン伝導体は、モル比で、塩基成分よりも多くの酸成分を含み、イオン伝導体のｐＨが、４．５以下であることが好ましい。この場合、固体電解質層に含まれるドーパントの導電性高分子からの脱ドープが抑制され、ドーパントの脱ドープによるＥＳＲの増大が抑制される。
【００１６】
酸成分がカルボン酸を含み、塩基成分がアミジン化合物を含む場合などにおいて、イオン伝導体中の塩基成分の含有量は、１０質量％以上であり、イオン伝導体中の酸成分の含有量は、３０質量％以上であることが好ましい。この場合、固体電解質層に含まれるドーパントの導電性高分子からの脱ドープが抑制され、ドーパントの脱ドープによるＥＳＲの増大が抑制される。
【００１７】
酸成分がスルホン酸を含み、塩基成分がアミン化合物およびアミジン化合物の少なくと
も一方を含む場合、イオン伝導体は、モル比で、塩基成分と同じ、あるいは、塩基成分よりも多くの酸成分を含み、イオン伝導体のｐＨが、７．０未満であることが好ましい。この場合、固体電解質層に含まれるドーパントの導電性高分子からの脱ドープが抑制され、ドーパントの脱ドープによるＥＳＲの増大が抑制される。
【００１８】
カルボン酸は、カルボキシル基を２個以上有する芳香族カルボン酸（芳香族ジカルボン酸）を含むことが好ましい。芳香族カルボン酸としては、例えば、フタル酸（オルト体）、イソフタル酸（メタ体）、テレフタル酸（パラ体）、マレイン酸、安息香酸、サリチル酸、トリメリット酸、ピロメリット酸が挙げられる。中でも、フタル酸（オルト体）、マレイン酸などの芳香族ジカルボン酸がより好ましい。芳香族ジカルボン酸のカルボキシル基は、安定であり、副反応を進行させにくい。よって、長期間にわたって、導電性高分子を安定化させる効果を発現し、電解コンデンサの長寿命化に有利である。誘電体層の修復性および熱的安定性の観点から、フタル酸（オルト体）が更に好ましい。
また、カルボン酸は、アジピン酸などの脂肪族カルボン酸でもよい。
【００１９】
スルホン酸としては、例えば、ベンゼンスルホン酸、アルキルベンゼンスルホン酸（例えば、トルエンスルホン酸）、ナフタレンスルホン酸、アルキルナフタレンスルホン酸（例えば、エチルナフタレンスルホン酸、ブチルナフタレンスルホン酸）などの芳香族スルホン酸、またはアルキルスルホン酸（例えば、メタンスルホン酸、エタンスルホン酸）などの脂肪族スルホン酸が挙げられる。中でも、誘電体層の修復性、分子構造の熱的安定性の観点から、ナフタレンスルホン酸、１，４−ナフタレンジスルホン酸が好ましい。スルホン酸がアルキル基を有する場合、アルキル基の炭素数は１以上１０以下が好ましい。
【００２０】
カルボン酸は、リフロー時などの非常に高い温度環境下で熱分解して炭酸ガスを発生し、それによりコンデンサの封口部が膨れるおそれがあった。一方、スルホン酸では、上記のような炭酸ガスは発生しない。この点で、スルホン酸は、リフロー時などの非常に高い温度環境下において有利である。
【００２１】
アミン化合物（第１〜３級アミン）としては、例えば、メチルアミン、ジメチルアミン、トリメチルアミン、エチルアミン、ジエチルアミン、トリエチルアミン、エチレンジアミン、Ｎ，Ｎ−ジイソプロピルエチルアミン、テトラメチルエチレンジアミン、ヘキサメチレンジアミン、スペルミジン、スペルミン、アマンタジン、アニリン、フェネチルアミン、トルイジン、ピロリジン、ピペリジン、ピペラジン、モルホリン、イミダゾール、ピリジン、ピリダジン、ピリミジン、ピラジン、４−ジメチルアミノピリジンが挙げられる。これらは単独で用いてもよく、２種以上を組み合わせて用いてもよい。中でも、第３級アミンが好ましく、特にトリエチルアミン、モノエチルジメチルアミンが好ましい。
【００２２】
アミジン化合物は、アルキル置換アミジン基を有する化合物であり、例えば、環状アミジン化合物またはその４級化物（アミジニウム化合物）が挙げられる。具体的には、１，２，３，４−テトラメチルイミダゾリニウム、１−エチル−２，３−ジメチルイミダゾリニウム、１−エチル−３−メチルイミダゾリウムなどが挙げられる。
【００２３】
（溶媒）
電解コンデンサの低温特性向上の観点から、溶媒の融点は−１０℃以下であることが好ましい。この場合、イオン伝導体の融点を−１０℃以下に調整し易い。
【００２４】
溶媒の融点を−１０℃以下に調整し易いことから、溶媒は、アルキレングリコールおよびポリアルキレングリコールの少なくとも一方のグリコール化合物を含むことが好ましい。グリコール化合物は、電解コンデンサの封口部材を透過しにくいため、溶媒の電解コンデンサ外部への蒸散が抑制され、溶媒の蒸散に伴う固体電解質層（導電性高分子）の劣化
およびそれによる電解コンデンサの寿命低下が抑制される。リフローなどの電解コンデンサ外部からの熱の付与、もしくは、リプル電流による発熱の時でも、溶媒の電解コンデンサ外部への蒸散が抑制される。よって、耐熱性およびリプル電流に対する耐性も高められる。
【００２５】
封口部材の透過抑制の観点から、アルキレングリコールの炭素数は５以下であることが好ましい。
電解コンデンサの低温特性の向上および溶媒の蒸散抑制の観点から、アルキレングリコールは、プロピレングリコール（融点−５０℃以下）およびブチレングリコール（融点−５０℃以下）の少なくとも一方を含むことが好ましい。また、アルキレングリコールは、エチレングリコール（融点−１２．９℃）などを含んでもよい。
【００２６】
電解コンデンサの低温特性の向上および溶媒の蒸散抑制の観点から、ポリアルキレングリコールは、エチレングリコール（ＥＧ）およびプロピレングリコール（ＰＧ）の共重合体を含むことが好ましい。エチレングリコールおよびプロピレングリコールの共重合体の数平均分子量は、例えば、８８以上５０００以下である。上記の共重合体を構成するモノマーとして用いられるエチレングリコールとプロピレングリコールとの質量比は、エチレングリコール１００質量部に対してプロピレングリコール１０質量部以上１００００質量部以下が好ましい。
【００２７】
また、ポリアルキレングリコールは、ポリエチレングリコール、ポリプロピレングリコールなどを含んでもよい。ポリエチレングリコールの数平均分子量は、例えば、３００以下である。ポリプロピレングリコールの数平均分子量は、例えば、１０２以上５０００以下である。
【００２８】
電解コンデンサの低温特性の向上および溶媒の蒸散抑制の観点から、上記のグリコール化合物を主溶媒として用いることが好ましい。溶媒に占めるグリコール化合物の含有割合は、好ましくは２０質量％以上であり、より好ましくは４０質量％以上である。
【００２９】
溶媒は、グリコール化合物以外に、スルホン化合物、ラクトン化合物、カーボネート化合物などの他の成分を含んでもよい。スルホン化合物としては、スルホラン、ジメチルスルホキシド、ジエチルスルホキシドなどを用いることができる。ラクトン化合物としては、γ−ブチロラクトン、γ−バレロラクトンなどを用いることができる。カーボネート化合物としては、ジメチルカーボネート（ＤＭＣ）、ジエチルカーボネート（ＤＥＣ）、エチルメチルカーボネート（ＥＭＣ）、エチレンカーボネート（ＥＣ）、プロピレンカーボネート（ＰＣ）、フルオロエチレンカーボネート（ＦＥＣ）などを用いることができる。
【００３０】
イオン伝導体は、水を１質量％超１０質量％未満含んでもよい。イオン伝導体中の水の含有量が１質量％超である場合、誘電体層の修復性が確保される。イオン伝導体中の水の含有量が１０質量％未満である場合、陽極体の腐食などが抑制される。イオン伝導体中の水の含有量は、より好ましくは１質量％超５質量％以下である。
【００３１】
固体電解質層に含まれる導電性高分子は、π共役系導電性高分子であり、ポリピロール、ポリチオフェンおよびポリアニリンなどが好ましい。なお、本明細書では、ポリピロール、ポリチオフェン、ポリアニリンなどは、それぞれ、ポリピロール、ポリチオフェン、ポリアニリンなどを基本骨格とする高分子を意味する。したがって、ポリピロール、ポリチオフェン、ポリアニリンなどには、それぞれの誘導体も含まれ得る。例えば、ポリチオフェンには、その誘導体であるポリ（３，４−エチレンジオキシチオフェン）（ＰＥＤＯＴ）などが含まれる。これらは単独で用いてもよく、２種以上を組み合わせて用いてもよく、２種以上のモノマーの共重合体でもよい。導電性高分子の重量平均分子量は、特に限
定されないが、例えば１０００〜１０００００である。固体電解質層は、更にドーパントを含んでもよい。
【００３２】
以下、本発明を実施形態に基づいて、より具体的に説明する。ただし、以下の実施形態は本発明を限定するものではない。
【００３３】
図１は、本実施形態に係る電解コンデンサの断面模式図であり、図２は、同電解コンデンサに係るコンデンサ素子の一部を展開した概略図である。
【００３４】
電解コンデンサは、例えば、コンデンサ素子１０と、コンデンサ素子１０を収容する有底ケース１１と、有底ケース１１の開口を塞ぐ封止部材１２と、封止部材１２を覆う座板１３と、封止部材１２から導出され、座板１３を貫通するリード線１４Ａ、１４Ｂと、リード線とコンデンサ素子１０の電極とを接続するリードタブ１５Ａ、１５Ｂと、イオン伝導体（図示せず）とを備える。有底ケース１１の開口端近傍は、内側に絞り加工されており、開口端は封止部材１２にかしめるようにカール加工されている。
【００３５】
コンデンサ素子１０は、図２に示すような巻回体から作製される。巻回体は、リードタブ１５Ａと接続された陽極体２１と、リードタブ１５Ｂと接続された陰極体２２と、セパレータ２３とを備える。巻回体は、陽極体２１と陰極体２２との間に固体電解質層が形成されていない半製品である。
【００３６】
陽極体２１および陰極体２２は、セパレータ２３を介して巻回されている。巻回体の最外周は、巻止めテープ２４により固定される。なお、図２は、巻回体の最外周を止める前の、一部が展開された状態を示している。セパレータ２３の材料は、例えば、セルロース、ポリエチレンテレフタレート、ビニロン、アラミド繊維などを主成分とする不織布を用いることができる。
【００３７】
陽極体２１は、表面が凹凸を有するように粗面化された金属箔を具備し、凹凸を有する金属箔上に誘電体層が形成されている。誘電体層の表面の少なくとも一部に、導電性高分子を付着させることにより、固体電解質層が形成される。固体電解質層は、陰極体２２の表面および／またはセパレータ２３の表面の少なくとも一部を被覆していてもよい。固体電解質層が形成されたコンデンサ素子１０は、電解液とともに外装ケースに収容される。
【００３８】
以下、本実施形態に係る電解コンデンサの製造方法の一例について、工程ごとに説明する。
（i）誘電体層を有する陽極体２１を準備する工程
まず、陽極体２１の原料である金属箔を準備する。金属の種類は特に限定されないが、誘電体層の形成が容易である点から、アルミニウム、タンタル、ニオブなどの弁作用金属または弁作用金属を含む合金を用いることが好ましい。
【００３９】
次に、金属箔の表面を粗面化する。粗面化により、金属箔の表面に、複数の凹凸が形成される。粗面化は、金属箔をエッチング処理することにより行うことが好ましい。エッチング処理は、例えば直流電解法や交流電解法により行えばよい。
【００４０】
次に、粗面化された金属箔の表面に誘電体層を形成する。形成方法は特に限定されないが、金属箔を化成処理することにより形成することができる。化成処理では、例えば、金属箔をアジピン酸アンモニウム溶液などの化成液に浸漬し、熱処理する。また、金属箔を化成液に浸漬し、電圧を印加してもよい。
【００４１】
通常、量産性の観点から、大判の弁作用金属などの箔（金属箔）に対して、粗面化処理
および化成処理が行われる。その場合、処理後の箔を所望の大きさに裁断することによって、陽極体２１が準備される。
【００４２】
（ii）陰極体２２を準備する工程
陰極体２２には、陽極体と同様、金属箔を用いることができる。金属の種類は特に限定されないが、アルミニウム、タンタル、ニオブなどの弁作用金属または弁作用金属を含む合金を用いることが好ましい。必要に応じて、陰極体２２の表面を粗面化してもよい。
【００４３】
（iii）巻回体の作製
次に、陽極体２１および陰極体２２を用いて巻回体を作製する。
まず、陽極体２１と陰極体２２とを、セパレータ２３を介して巻回する。このとき、リードタブ１５Ａ、１５Ｂを巻き込みながら巻回することにより、図２に示すように、リードタブ１５Ａ、１５Ｂを巻回体から植立させることができる。
【００４４】
セパレータ２３の材料は、例えば、天然セルロース、合成セルロース、ポリエチレンテレフタレート、ビニロン、アラミド繊維などを主成分とする不織布を用いることができる。
【００４５】
リードタブ１５Ａ、１５Ｂの材料も特に限定されず、導電性材料であればよい。リードタブ１５Ａ、１５Ｂの各々に接続されるリード線１４Ａ、１４Ｂの材料についても、特に限定されず、導電性材料であればよい。
【００４６】
次に、巻回された陽極体２１、陰極体２２およびセパレータ２３のうち、最外層に位置する陰極体２２の外側表面に、巻止めテープ２４を配置し、陰極体２２の端部を巻止めテープ２４で固定する。なお、陽極体２１を大判の金属箔を裁断することによって準備した場合には、陽極体２１の裁断面に誘電体層を設けるために、巻回体に対し、更に化成処理を行ってもよい。
【００４７】
（iv）コンデンサ素子１０を形成する工程
次に、高分子分散体を、誘電体層に含浸させ、誘電体層の少なくとも一部を覆う膜を形成する。高分子分散体は、液状成分と、液状成分に分散する導電性高分子とを含む。高分子分散体は、液状成分に導電性高分子が溶解した溶液でもよく、液状成分に導電性高分子の粒子が分散した分散液でもよい。次に、乾燥により、形成された膜から液状成分を揮発させることにより、誘電体層の少なくとも一部を覆う緻密な固体電解質層が形成される。高分子分散体は、液状成分中に均一に分布しているため、均一な固体電解質層を形成しやすい。これにより、コンデンサ素子１０が得られる。
【００４８】
高分子分散体は、例えば、液状成分に導電性高分子を分散させる方法、液状成分中で前駆体モノマーを重合させ、導電性高分子の粒子を生成させる方法などにより得ることができる。好ましい高分子分散体としては、例えば、ポリスチレンスルホン酸（ＰＳＳ）がドープされたポリ（３，４−エチレンジオキシチオフェン）（ＰＥＤＯＴ）、すなわちＰＥＤＯＴ／ＰＳＳが挙げられる。
【００４９】
液状成分は、水でもよく、水と非水溶媒との混合物でもよく、非水溶媒でもよい。非水溶媒は、特に限定されないが、例えば、プロトン性溶媒、非プロトン性溶媒を用いることができる。プロトン性溶媒としては、メタノール、エタノール、プロパノール、ブタノール、エチレングリコール、プロピレングリコールなどのアルコール類、ホルムアルデヒド、１，４−ジオキサンなどのエーテル類などが例示できる。非プロトン性溶媒としては、Ｎ−メチルアセトアミド、Ｎ，Ｎ−ジメチルホルムアミド、Ｎ−メチル−２−ピロリドンなどのアミド類や、酢酸メチルなどのエステル類、メチルエチルケトンなどのケトン類な
どが例示できる。
【００５０】
高分子分散体を誘電体層の表面に付与する方法としては、例えば、容器に収容された高分子分散体に巻回体を浸漬させる方法が簡易で好ましい。浸漬時間は、巻回体のサイズにもよるが、例えば１秒間〜５時間、好ましくは１分間〜３０分間である。また、含浸は、減圧下、例えば１０〜１００ｋＰａ、好ましくは４０〜１００ｋＰａの雰囲気で行うことが好ましい。高分子分散体から巻回体を引上げた後の乾燥は、例えば５０〜３００℃で行うことが好ましく、１００〜２００℃で行うことがより好ましい。
【００５１】
高分子分散体を誘電体層の表面に付与する工程と、巻回体を乾燥させる工程とは、２回以上繰り返してもよい。これらの工程を複数回行うことにより、誘電体層に対する固体電解質層の被覆率を高めることができる。このとき、誘電体層の表面だけでなく、陰極体２２およびセパレータ２３の表面にも固体電解質層が形成されてもよい。
【００５２】
以上により、陽極体２１と陰極体２２との間に固体電解質層が形成され、コンデンサ素子１０が作製される。なお、誘電体層の表面に形成された固体電解質層は、事実上の陰極材料として機能する。
【００５３】
（v）イオン導電体を調製し、コンデンサ素子１０にイオン導電体を含浸させる工程
次に、酸成分および塩基成分を溶媒に溶解させて、イオン伝導体を調製した後、コンデンサ素子１０に、イオン伝導体を含浸させる。コンデンサ素子１０にイオン伝導体を含浸させる方法は特に限定されない。例えば、容器に収容されたイオン伝導体にコンデンサ素子１０を浸漬させる方法が簡易で好ましい。浸漬時間は、コンデンサ素子１０のサイズにもよるが、例えば１秒間〜５分間である。含浸は、減圧下、例えば１０〜１００ｋＰａ、好ましくは４０〜１００ｋＰａの雰囲気で行うことが好ましい。
【００５４】
（vi）コンデンサ素子を封止する工程
次に、コンデンサ素子１０を封止する。具体的には、まず、リード線１４Ａ、１４Ｂが有底ケース１１の開口する上面に位置するように、コンデンサ素子１０を有底ケース１１に収納する。有底ケース１１の材料としては、アルミニウム、ステンレス鋼、銅、鉄、真鍮などの金属あるいはこれらの合金を用いることができる。
【００５５】
次に、リード線１４Ａ、１４Ｂが貫通するように形成された封止部材１２を、コンデンサ素子１０の上方に配置し、コンデンサ素子１０を有底ケース１１内に封止する。次に、有底ケース１１の開口端近傍に、横絞り加工を施し、開口端を封止部材１２に加締めてカール加工する。そして、カール部分に座板１３を配置することによって、図１に示すような電解コンデンサが完成する。その後、定格電圧を印加しながら、エージング処理を行ってもよい。
【００５６】
上記の実施形態では、巻回型の電解コンデンサについて説明したが、本発明の適用範囲は上記に限定されず、他の電解コンデンサ、例えば、陽極体として金属の焼結体を用いるチップ型の電解コンデンサや、金属板を陽極体として用いる積層型の電解コンデンサにも適用することができる。
【実施例】
【００５７】
以下、実施例に基づいて、本発明をより詳細に説明するが、本発明は実施例に限定されるものではない。【００５８】
《電解コンデンサＡ１》
定格電圧２５Ｖ、定格静電容量３３０μＦの巻回型の電解コンデンサ（Φ１０．０ｍｍ
×Ｌ（長さ）１０．０ｍｍ）を作製した。以下に、電解コンデンサの具体的な製造方法について説明する。【００５９】
（陽極体の準備）
厚さ１０５μｍのアルミニウム箔にエッチング処理を行い、アルミニウム箔の表面を粗面化した。その後、アルミニウム箔の表面に、化成処理により、誘電体層を形成した。化成処理は、アジピン酸アンモニウム溶液にアルミニウム箔を浸漬し、これに４５Ｖの電圧を印加することにより行った。その後、アルミニウム箔を、縦×横が５．３ｍｍ×１８０ｍｍとなるように裁断して、陽極体を準備した。【００６０】
（陰極体の準備）
厚さ５０μｍのアルミニウム箔にエッチング処理を行い、アルミニウム箔の表面を粗面化した。その後、アルミニウム箔を、縦×横が５．３ｍｍ×１８０ｍｍとなるように裁断して、陰極体を準備した。【００６１】
（巻回体の作製）
陽極体および陰極体に陽極リードタブおよび陰極リードタブを接続し、陽極体と陰極体とを、リードタブを巻き込みながら、セパレータを介して巻回した。巻回体から突出する各リードタブの端部には、陽極リード線および陰極リード線をそれぞれ接続した。そして、作製された巻回体に対して、再度化成処理を行い、陽極体の切断された端部に誘電体層を形成した。次に、巻回体の外側表面の端部を巻止めテープで固定して巻回体を作製した。【００６２】
（高分子分散体の調製）
３，４−エチレンジオキシチオフェンと、高分子ドーパントであるポリスチレンスルホン酸（ＰＳＳ、重量平均分子量１０万）とを、イオン交換水（液状成分）に溶かし、混合溶液を調製した。混合溶液を撹拌しながら、イオン交換水に溶かした硫酸鉄（III）（酸
化剤）を添加し、重合反応を行った。反応後、得られた反応液を透析し、未反応モノマーおよび過剰な酸化剤を除去し、約５質量％のＰＳＳがドープされたポリ（３，４−エチレンジオキシチオフェン）（ＰＥＤＯＴ／ＰＳＳ）を含む高分子分散体を得た。【００６３】
（固体電解質層の形成）
減圧雰囲気（４０ｋＰａ）中で、所定容器に収容された高分子分散体に巻回体を５分間浸漬し、その後、高分子分散体から巻回体を引き上げた。次に、高分子分散体を含浸した巻回体を、１５０℃の乾燥炉内で２０分間乾燥させ、誘電体層の少なくとも一部を被覆する固体電解質層を形成し、コンデンサ素子を得た。【００６４】
（イオン伝導体の調製）
溶媒と、酸成分と、塩基成分とを含むイオン伝導体を調製した。溶媒にはプロピレングリコールを用いた。酸成分にはフタル酸を用い、塩基成分には１，２，３，４−テトラメチルイミダゾリニウムを用いた。イオン伝導体中の溶媒の含有量は１１質量％とし、イオン伝導体中の酸成分と塩基成分との合計含有量は８９質量％とした。塩基成分に対する酸成分のモル比：（酸成分／塩基成分）は、２．５とした。なお、酸成分の少なくとも一部は、塩基成分との塩として添加した。イオン伝導体のｐＨは４．５であり、イオン伝導体の融点は−１０℃以下であった。【００６５】
（イオン伝導体の含浸）
減圧雰囲気（４０ｋＰａ）中で、イオン伝導体にコンデンサ素子を５分間浸漬し、コンデンサ素子にイオン伝導体を含浸させた。【００６６】
（コンデンサ素子の封止）
イオン伝導体を含浸させたコンデンサ素子を封止して、電解コンデンサＡ１を完成させた。具体的には、有底ケースの開口側にリード線が位置するようにコンデンサ素子を有底ケースに収納し、リード線が貫通するように形成された封止部材（ゴム成分としてブチルゴムを含む弾性材料）をコンデンサ素子の上方に配置して、コンデンサ素子を有底ケース内に封止した。そして、有底ケースの開口端近傍に絞り加工を施し、更に開口端をカール加工し、カール部分に座板を配置することによって、図１に示すような電解コンデンサＡ１を完成させた。その後、３９Ｖの電圧を印加しながら、１００℃で２時間エージング処理を行った。【００６７】
［評価］
（ａ）初期の低温容量出現率の測定
固体電解質層を形成した後かつイオン伝導体を含浸させる前のコンデンサ素子について、１５質量％のアジピン酸アンモニウム水溶液中において３０℃の環境下で静電容量Ｃ１を測定した。
エージング処理した後の電解コンデンサＡ１について、−５５℃の環境下で静電容量Ｃ２を測定した。
上記で得られた容量Ｃ１および容量Ｃ２を用い、下記式により初期の低温容量出現率を求めた。
初期の低温容量出現率（％）＝（Ｃ２／Ｃ１）×１００
初期の低温容量出現率が７０％以上である場合、初期の低温特性が良好であると評価した。【００６８】
（ｂ）高温放置後の低温容量出現率の測定
エージング処理した後の電解コンデンサＡ１を、１４５℃の高温環境下で４０００時間放置した。高温環境下で放置した後の電解コンデンサＡ１について、−５５℃の環境下で静電容量Ｃ３を測定した。
上記で得られた容量Ｃ３および上記（ａ）で得られた容量Ｃ１を用い、下記式により高温放置後の低温容量出現率を求めた。
高温放置後の低温容量出現率（％）＝（Ｃ３／Ｃ１）×１００
高温放置後の低温容量出現率が３０％以上である場合、高温放置後の低温特性が良好であると評価した。高温放置後の低温容量出現率では、初期の低温容量出現率の測定と比べて、溶媒が減少し易い厳しい条件で測定を行っている。【００６９】
（ｃ）イオン伝導体の放電電圧の測定（耐電圧性の評価）
陽極としてエッチング処理および化成処理された高圧用アルミニウム箔（面積１０ｃｍ２）、陰極として表面が平坦なアルミニウム箔（面積１０ｃｍ２）を用い、この陽極および陰極をイオン伝導体に浸漬させ、イオン伝導体の耐電圧性評価用サンプルを作製した。２５℃において、サンプルの電極間に定電流法（２ｍＡ）による負荷をかけ、電圧の経時変化を測定し、連続したスパークまたはシンチレーションが観測され始めたときの電圧をイオン伝導体の放電電圧として求めた。表１では、イオン伝導体の放電電圧が１００Ｖ超である場合を「○」と表し、イオン伝導体の放電電圧が１００Ｖ以下である場合を「△」と表した。【００７０】
《電解コンデンサＡ２〜Ａ８、Ｂ１〜Ｂ３》
表１に示す、溶媒と、酸成分と、塩基成分とを含むイオン伝導体を調製した。イオン伝導体中の溶媒の含有量、およびイオン伝導体中の酸成分と塩基成分との合計含有量は、表１に示す値とした。イオン伝導体のｐＨは、表１に示す値であった。
上記以外、電解コンデンサＡ１と同様に電解コンデンサＡ２〜Ａ８、Ｂ１〜Ｂ３を作製し、評価した。【００７１】
《電解コンデンサＢ４》
コンデンサ素子に溶媒を含浸させずに酸成分および塩基成分のみを含浸させた以外、電解コンデンサＡ１と同様に電解コンデンサＢ４を作製し、評価した。
評価結果を表１に示す。なお、表１では、イオン伝導体の融点が−１０℃以下である場合を「○」と表し、イオン伝導体の融点が−１０℃超である場合を「×」と表した。【００７２】
【表１】
2019131478.tif 000003
【００７３】
電解コンデンサＡ１〜Ａ８では、電解コンデンサＢ１、Ｂ３、Ｂ４と比べて、初期の低温容量出現率および高温保存後の低温容量出現率が高く、初期および高温放置後において優れた低温特性が得られた。また、電解コンデンサＡ１〜Ａ８では、優れた耐電圧性も得られた。【００７４】
イオン伝導体中の溶媒の含有量が１０質量％以下と少ない電解コンデンサＢ１では、低温環境下でイオン伝導体が凝固し、初期および高温放置後の低温特性が低下した。電解コンデンサＢ４では、コンデンサ素子に溶媒を含浸させなかったため、初期および高温放置後の低温特性が低下した。イオン伝導体中の酸成分および塩基成分の合計含有量が４０質量％未満と少量である電解コンデンサＢ２では、電解コンデンサＡ１〜Ａ８よりも耐電圧性が低下した。電解コンデンサＢ３では、イオン伝導体中の溶媒の含有量が１０質量％超であるが、イオン伝導体の融点が−１０℃超であるため、高温放置後の低温特性が低下した。
【産業上の利用可能性】
【００７５】
本発明は、低温環境下で良好な性能が要求される電解コンデンサに適用することができる。
【符号の説明】
【００７６】
１０：コンデンサ素子、１１：有底ケース、１２：封止部材、１３：座板、１４Ａ，１４Ｂ：リード線、１５Ａ，１５Ｂ：リードタブ、２１：陽極体、２２：陰極体、２３：セパレータ、２４：巻止めテープ
【図１】
2019131478.tif 000004
【図２】
2019131478.tif 000005
【手続補正書】
【提出日】令和2年6月3日(2020.6.3)
【手続補正１】
【補正対象書類名】特許請求の範囲
【補正対象項目名】全文
【補正方法】変更
【補正の内容】
【特許請求の範囲】
【請求項１】
表面に誘電体層が形成された陽極体と、前記誘電体層と接触しているとともに導電性高分子を含む固体電解質層と、室温で液体のイオン伝導体と、を備え、
前記イオン伝導体は、溶媒と、酸成分と、塩基成分と、を含み、
前記イオン伝導体中の前記溶媒の含有量は、１０質量％超６０質量％以下であり、
前記イオン伝導体中の前記酸成分と前記塩基成分との合計含有量は、４０質量％以上９０質量％未満であり、
前記イオン伝導体の融点は、−１０℃以下である、電解コンデンサ。 
【請求項２】
前記酸成分は、カルボン酸を含み、
前記塩基成分は、アミジン化合物を含む、請求項１に記載の電解コンデンサ。 
【請求項３】
前記イオン伝導体は、モル比で、前記塩基成分よりも多くの前記酸成分を含み、
前記イオン伝導体のｐＨが、４．５以下である、請求項１または２に記載の電解コンデンサ。 
【請求項４】
前記イオン伝導体中の前記塩基成分の含有量は、１０質量％以上であり、
前記イオン伝導体中の前記酸成分の含有量は、３０質量％以上である、請求項１〜３のいずれか１項に記載の電解コンデンサ。 
【請求項５】
前記酸成分は、スルホン酸を含み、
前記塩基成分は、第１級アミン、第２級アミン、第３級アミンおよびアミジン化合物よりなる群から選択される少なくとも１種を含む、請求項１に記載の電解コンデンサ。 
【請求項６】
前記イオン伝導体は、モル比で、前記塩基成分と同じ、あるいは、前記塩基成分よりも多くの前記酸成分を含み、
前記イオン伝導体のｐＨが、７．０未満である、請求項５に記載の電解コンデンサ。 
【請求項７】
前記溶媒の融点は、−１０℃以下である、請求項１〜６のいずれか１項に記載の電解コンデンサ。 
【請求項８】
前記溶媒は、アルキレングリコールを含む、請求項７に記載の電解コンデンサ。 
【請求項９】
前記アルキレングリコールは、プロピレングリコールおよびブチレングリコールの少なくとも一方を含む、請求項８に記載の電解コンデンサ。 
【請求項１０】
前記溶媒は、ポリアルキレングリコールを含む、請求項７に記載の電解コンデンサ。 
【請求項１１】
前記ポリアルキレングリコールは、エチレングリコールおよびプロピレングリコールの共重合体を含む、請求項１０に記載の電解コンデンサ。 
【請求項１２】
前記イオン伝導体は、水を含み、
前記イオン伝導体中の前記水の含有量は、１質量％超１０質量％未満である、請求項１〜１１のいずれか１項に記載の電解コンデンサ。
【手続補正２】
【補正対象書類名】明細書
【補正対象項目名】０００５
【補正方法】変更
【補正の内容】
【０００５】
上記に鑑み、本発明の一局面に係る電解コンデンサは、表面に誘電体層が形成された陽極体と、前記誘電体層と接触しているとともに導電性高分子を含む固体電解質層と、室温で液体のイオン伝導体と、を備える。前記イオン伝導体は、溶媒と、酸成分と、塩基成分と、を含む。前記イオン伝導体中の前記溶媒の含有量は、１０質量％超６０質量％以下であり、前記イオン伝導体中の前記酸成分と前記塩基成分との合計含有量は、４０質量％以上９０質量％未満である。前記イオン伝導体の融点は、−１０℃以下である。
【手続補正３】
【補正対象書類名】明細書
【補正対象項目名】０００８
【補正方法】変更
【補正の内容】
【０００８】
本発明に係る電解コンデンサは、表面に誘電体層が形成された陽極体と、誘電体層と接触しているとともに導電性高分子を含む固体電解質層と、室温で液体のイオン伝導体と、を備える。イオン伝導体は、溶媒と、酸成分と、塩基成分と、を含む。イオン伝導体中の溶媒の含有量は、１０質量％超６０質量％以下であり、イオン伝導体中の酸成分と塩基成分との合計含有量は、４０質量％以上９０質量％未満である。イオン伝導体の融点は、−１０℃以下である。
【手続補正４】
【補正対象書類名】明細書
【補正対象項目名】００３６
【補正方法】変更
【補正の内容】
【００３６】
陽極体２１および陰極体２２は、セパレータ２３を介して巻回されている。巻回体の最外周は、巻止めテープ２４により固定される。なお、図２は、巻回体の最外周を留める前の、一部が展開された状態を示している。セパレータ２３の材料は、例えば、セルロース、ポリエチレンテレフタレート、ビニロン、アラミド繊維などを主成分とする不織布を用いることができる。
【手続補正５】
【補正対象書類名】明細書
【補正対象項目名】００３７
【補正方法】変更
【補正の内容】
【００３７】
陽極体２１は、表面が凹凸を有するように粗面化された金属箔を具備し、凹凸を有する金属箔上に誘電体層が形成されている。誘電体層の表面の少なくとも一部に、導電性高分子を付着させることにより、固体電解質層が形成される。固体電解質層は、陰極体２２の表面および／またはセパレータ２３の表面の少なくとも一部を被覆していてもよい。固体電解質層が形成されたコンデンサ素子１０は、電解液とともに有底ケース１１に収容される。
【手続補正６】
【補正対象書類名】明細書
【補正対象項目名】００５３
【補正方法】変更
【補正の内容】
【００５３】
（v）イオン伝導体を調製し、コンデンサ素子１０にイオン伝導体を含浸させる工程
次に、酸成分および塩基成分を溶媒に溶解させて、イオン伝導体を調製した後、コンデンサ素子１０に、イオン伝導体を含浸させる。コンデンサ素子１０にイオン伝導体を含浸させる方法は特に限定されない。例えば、容器に収容されたイオン伝導体にコンデンサ素子１０を浸漬させる方法が簡易で好ましい。浸漬時間は、コンデンサ素子１０のサイズにもよるが、例えば１秒間〜５分間である。含浸は、減圧下、例えば１０〜１００ｋＰａ、好ましくは４０〜１００ｋＰａの雰囲気で行うことが好ましい。
【手続補正７】
【補正対象書類名】明細書
【補正対象項目名】００５８
【補正方法】変更
【補正の内容】
【００５８】
《電解コンデンサＡ１》
定格電圧２５Ｖ、定格静電容量３３０μＦの巻回型の電解コンデンサ（Φ（直径）１０．０ｍｍ×Ｌ（長さ）１０．０ｍｍ）を作製した。以下に、電解コンデンサの具体的な製造方法について説明する。
【手続補正８】
【補正対象書類名】明細書
【補正対象項目名】００５９
【補正方法】変更
【補正の内容】
【００５９】
（陽極体の準備）
厚さ１０５μｍのアルミニウム箔にエッチング処理を行い、アルミニウム箔の表面を粗面化した。その後、アルミニウム箔の表面に、化成処理により、誘電体層を形成した。化成処理は、アジピン酸アンモニウム溶液にアルミニウム箔を浸漬し、これに４５Ｖの電圧を印加することにより行った。その後、アルミニウム箔を、（縦）５．３ｍｍ×（横）１８０ｍｍとなるように裁断して、陽極体を準備した。
【手続補正９】
【補正対象書類名】明細書
【補正対象項目名】００６０
【補正方法】変更
【補正の内容】
【００６０】
（陰極体の準備）
厚さ５０μｍのアルミニウム箔にエッチング処理を行い、アルミニウム箔の表面を粗面化した。その後、アルミニウム箔を、（縦）５．３ｍｍ×（横）１８０ｍｍとなるように裁断して、陰極体を準備した。
【国際調査報告】
2019131478.tif 000006
2019131478.tif 000007
2019131478.tif 000008